(57)【特許請求の範囲】
【請求項１】
一般式（１）
【化１】
0003550217.tif 000005
（式中、Ｒ１ ：Ｈ、ハロゲンまたは炭素数１〜５のアルキル基、Ｒ２ ：Ｈまたは炭素数１〜６のアルキル基、Ｒ３ ：Ｈまたは炭素数１〜６のアルキル基、ｍ：１〜６の数を示す。）
で示されるアミノアルキルアクリレート系単量体及び／または一般式（２）
【化２】
0003550217.tif 000006
（式中、Ｒ４ ：Ｈ、ハロゲンまたは炭素数１〜５のアルキル基、Ｒ５ ：Ｈまたは炭素数１〜６のアルキル基、Ｒ６ ：Ｈまたは炭素数１〜６のアルキル基、ｎ：１〜６の数を示す。）
で示されるＮ−アミノアルキルアクリルアミド系単量体３〜７０重量部及びアルキル（メタ）アクリレート、ヒドロキシアルキル（メタ）アクリレート、α−またはβ−不飽和アミド、α−またはβ−不飽和ニトリル、スチレン系誘導体、ビニルエステル類、カルボキシル基含有ビニルモノマーからなる群から選ばれた少なくとも１種の重合性ビニルモノマー９７〜３０重量部と溶液共重合して得られたアクリル樹脂（Ａ）                                    ５〜９０重量部
エポキシ樹脂（Ｂ）                                    ９５〜１０重量部
を混合して得られたアクリル変性エポキシ樹脂を水中に分散してなる１液硬化型水性シーラー用樹脂組成物。
【請求項２】
アミノアルキルアクリレート系単量体及び／またはＮ−アミノアルキルアクリルアミド系単量体を３〜７０重量部含有するアクリル樹脂（Ａ）である請求項１記載の１液硬化型水性シーラー用樹脂組成物。
【請求項３】
エポキシ樹脂（Ｂ）の数平均分子量が４０００未満である請求項１記載の１液硬化型水性シーラー用樹脂組成物。
【請求項４】
請求項１に記載のアクリル樹脂（Ａ）５〜９０重量部とエポキシ樹脂（Ｂ）９５〜１０重量部を有機溶剤中において、３０〜１２０℃、１０分〜５時間、混合せしめ、該混合物をｐＨが３〜８になるように酸性化合物を添加、水に分散せしめることを特徴とする１液硬化型水性シーラー用樹脂組成物の製造方法。
【発明の詳細な説明】
【０００１】
【産業上の利用分野】
本発明は無機質系窯業建材の表面の強化用水系シーラー用樹脂組成物に関し、水系の問題点である基材への含浸性、密着性、耐水性、耐久性に優れた新規なシーラー用樹脂組成物及びその製造方法に関する。
【０００２】
【従来の技術】
従来、珪カル板、パルプセメント板、石膏スラグ板、石綿パーライト板、木片セメント板、セメント系押出成形板、ＡＬＣ板などの無機質系窯業建材は軽いこと、断熱性、遮音性に優れており建築材料として極めて有用であるが、その表面はそのままでは表面強度が低く、けば立ち、水分などの吸収が大きく問題があった。このためその表面に紙を貼ったり、プライマーあるいはシーラーと称される溶剤型塗料を塗布することにより表面を改良していた。
この塗料としてはウレタン樹脂系、エポキシ樹脂系、塩化ビニル樹脂系などの溶剤系プライマーが知られており、そのひとつに湿気硬化型ウレタン樹脂系がある。このものは表面補強効果及び止水性能では優れているが、プライマー処理したまま放置しておくと、塗膜の硬化が進みすぎて初め良好であったプライマーと基材の密着性が低下してくるという問題、更に溶剤系であるため火災に対する危険、環境汚染の問題、さらには希釈剤として高価な溶剤が必要となるためコストアップが避けられないという問題等があった。
またエポキシエマルジョンを用いる方法では、基材に対する含浸性に優れるものの、硬化剤を用いるため二液混合性になり、取り扱いが煩雑になるうえポットライフの問題や塗装を行う時間に制約が出てくるなどに実用上多くの問題点があり、またエポキシ樹脂を水で乳化する場合に多量の乳化剤を必要とするため耐水性の低下することが避けられないこと等の問題がある。
【０００３】
一方水系プライマーでは水溶液樹脂や水分散性樹脂を主成分とする有機溶剤を使用しないあるいは使用量の少ないプライマーの開発も行われているが、水溶液樹脂系では耐水性が、また水分散性樹脂では基材への含浸性、密着性や塗膜の耐水性に問題があって長期耐久性に欠けるという問題がある。
このため合成樹脂エマルジョン及び／または水溶性樹脂溶液の基材への含浸性を向上させるため、珪酸塩を併用する方法（特開昭６３−３１０７８２号公報）が提案されているが耐水性に問題が残っている。またアクリルエマルジョンに水溶液樹脂をブレンドする方法（特開昭６１−１４１７６９号公報）あるいはポリビニルアルコールをブレンドする方法（特開昭５３−９７０１８号公報）などが提案されているが、いずれの方法もまだ無機系多孔質基材に対する含浸性、密着性、耐水性、耐久性を満足させるものは見当たらない。  以上のように取り扱いが容易で、かつ十分な性能を有する水性シーラーは現在の段階では得られていない。
【０００４】
【発明が解決しようとする課題】
本発明は安価であり、環境汚染の問題のない水系シーラーであって、取り扱いが容易な１液性で安定性があり、かつ水系プライマーの問題点である基材に対する含浸性、密着性に優れ、塗膜は耐水性、耐久性のある１液硬化型水性シーラー用樹脂組成物及びその製造方法の開発を目的とする。
【０００５】
【課題を解決する手段】
本発明は、
［１］一般式（１）
【化３】
0003550217.tif 000002
（式中、Ｒ１ ：Ｈ、ハロゲンまたは炭素数１〜５のアルキル基、Ｒ２ ：Ｈまたは炭素数１〜６のアルキル基、Ｒ３ ：Ｈまたは炭素数１〜６のアルキル基、ｍ：１〜６の数を示す。）
で示されるアミノアルキルアクリレート系単量体及び／または一般式（２）
【化４】
0003550217.tif 000003
（式中、Ｒ４ ：Ｈ、ハロゲンまたは炭素数１〜５のアルキル基、Ｒ５ ：Ｈまたは炭素数１〜６のアルキル基、Ｒ６ ：Ｈまたは炭素数１〜６のアルキル基、ｎ：１〜６の数を示す。）
で示されるＮ−アミノアルキルアクリルアミド系単量体３〜７０重量部及びアルキル（メタ）アクリレート、ヒドロキシアルキル（メタ）アクリレート、α−またはβ−不飽和アミド、α−またはβ−不飽和ニトリル、スチレン系誘導体、ビニルエステル類、カルボキシル基含有ビニルモノマーからなる群から選ばれた少なくとも１種の重合性ビニルモノマー９７〜３０重量部と溶液共重合して得られたアクリル樹脂（Ａ）                                    ５〜９０重量部
エポキシ樹脂（Ｂ）                                    ９５〜１０重量部
を混合して得られたアクリル変性エポキシ樹脂を水中に分散してなる１液硬化型水性シーラー用樹脂組成物、
［２］  アミノアルキルアクリレート系単量体及び／またはＮ−アミノアルキルアクリルアミド系単量体を３〜７０重量部含有するアクリル樹脂（Ａ）である上記［１］に記載の１液硬化型水性シーラー用樹脂組成物。
［３］  エポキシ樹脂（Ｂ）の数平均分子量が４０００未満である上記［１］に記載の１液硬化型水性シーラー用樹脂組成物、及び
［４］  上記［１］に記載のアクリル樹脂（Ａ）５〜９０重量部とエポキシ樹脂（Ｂ）９５〜１０重量部を有機溶剤中において、３０〜１２０℃、１０分〜５時間、混合せしめ、該混合物をｐＨが３〜８になるように酸性化合物を添加、水に分散せしめる１液硬化型水性シーラー用樹脂組成物の製造方法、を開発することにより上記の課題を解決した。
【０００６】
本発明において用いられるアミノアルキルアクリレート系単量体の主たるものを挙げると、ジメチルアミノメチルアクリレート、ジエチルアミノメチルアクリレート、ジブチルアミノメチルアクリレート、ジメチルアミノエチルアクリレート、ジエチルアミノエチルアクリレート、ジブチルアミノエチルアクリレート、ジｔ−ブチルアミノエチルアクリレート、ジヘキシルアミノエチルアクリレート、ジイソヘキシルアミノエチルアクリレート、メチルアミノメチルアクリレート、エチルアミノメチルアクリレート、メチルアミノエチルアクリレート、エチルアミノエチルアクリレート、ブチルアミノエチルアクリレート、アミルアミノエチルアクリレート、シクロヘキシルアミノエチルアクリレート、ジヘキシルアミノプロピルアクリレート、ジ（ｔ−ブチル）アミノヘキシルアクリレート、ヘキシルアミノヘキシルアクリレート、ジメチルアミノエチルメタクリレート、ジエチルアミノエチルメタクリレート、ジメチルアミノペンタクリレート、ジメチルアミノクロロアクリレートなどが挙げられる。
また、Ｎ−アミノアルキルアクリルアミド系単量体としては、ジメチルアミノエチルアクリルアミド、ジメチルアミノエチルメタクリルアミド、ジメチルアミノプロピルアクリルアミドなどが挙げられる。
【０００７】
本発明のアミノアルキルアクリレート系単量体及び／またはＮ−アミノアルキルアクリルアミド系単量体（以下両者をアミノアルキルアクリレート系単量体等という。）と共重合する重合性ビニルモノマーとしては、例えばメチル（メタ）アクリレート、エチル（メタ）アクリレート、ｎ−ブチル（メタ）アクリレートの如きアルキル（メタ）アクリレート類；ヒドロキシエチル（メタ）アクリレート、ヒドロキシプロピル（メタ）アクリレートの如きヒドロキシアルキルアクリレート類；アクリルアミド、ｎ−メチルアクリルアミドの如きα−またはβ−不飽和アミド類；アクリロニトリル、メタクリロニトリルの如きα−またはβ−不飽和ニトリル類；スチレン、α−メチルスチレン、ビニルトルエンの如きスチレン誘導体；ビニルアセテート、ビニルプロピオネートの如きビニルエステル類などを挙げることができる。
【０００８】
更に本発明では、アミノアルキルアクリレート系単量体等と共重合する重合性ビニルモノマーとしてカルボキシル基含有ビニルモノマーを使用できる。このカルボキシル基は、アクリル樹脂とエポキシ樹脂との反応を促進するだけでなく、皮膜形成後の硬化の促進作用も認められる。また一部のアミノ基と分子内塩を作り、最終的に得られたアクリル変性エポキシ樹脂水性ディスパージョンの安定性を改良する効果もある。このカルボキシル基含有のビニルモノマーとしては、アクリル酸、メタクリル酸、クロトン酸、イタコン酸、マレイン酸、フマル酸等を挙げることができる。これらのビニルモノマーは単独で、または２種以上を組み合わせて任意に使用することができる。
【０００９】
アミノアルキルアクリレート系単量体等の使用量としては、アクリル樹脂固形分１００重量部あたり、３〜７０重量部、好ましくは５〜５０重量部である。３重量部未満ではアミノ基の含有量が少なく、エポキシ樹脂との反応が十分に行われないため、アクリル−エポキシとの相溶性が悪くなり、かつ水性媒体中に分散するために必要なカチオン成分を残せない等から好ましくない。また７０重量部を越えるとアミノ基含有量が高くなり、皮膜の耐水性を低下させるだけでなくエポキシ樹脂との反応でゲル構造を取りやすくなるので好ましくない。
アクリル樹脂（Ａ）の製造方法としては特に限定されているわけでなく、公知のアクリル樹脂の製造方法を用いて製造できる。例えば、アミノアルキルアクリレート系単量体等と重合性ビニルモノマー混合物を、有機溶媒中で、アゾビスイソブチロニトリル、ベンゾイルパーオキサイド等の通常のラジカル重合触媒を用いて８０〜１２０℃の温度で共重合させることにより得ることができる。
【００１０】
本発明で使用できるエポキシ樹脂（Ｂ）としては、例えばビスフェノールＡ型エポキシ樹脂、ビスフェノールＦ型エポキシ樹脂、ノボラック型エポキシ樹脂、脂肪酸変性エポキシ樹脂や、フェノール系化合物変性エポキシ樹脂、１価及び多官能アルコールのモノ及び多官能グリシジルエーテル、多官能カルボン酸のモノ及び多官能グリシジルエーテルなどを挙げることができる。
市販品としては、例えばシェル化学株式会社製の『エピコート』１５２、１５４、８２８、１００１、１００２、１００４、１００７、１００９、１０１０；大日本インキ化学工業株式会社製の『エピクロン』１０５０、４０５０、７０５０、７０５５、；長瀬化成工業株式会社製の『ディナコール』ＥＸ−１１１、ＥＸ−１２１、ＥＸ−１４１、ＥＸ−１４６等のモノグリシジルエーテル、『ディナコール』ＥＸ−２１１、ＥＸ−８１０、ＥＸ−７０１、ＥＸ−７２１等のジグリシジルエーテル、グリセリントリグリシジルエーテル、ペンタエリトリトールポリグリシジルエーテル、ポリグリセロールポリグリシジルエーテル、ソルビタンポリグリシジルエーテル、トリグリシジルトリス（２−ヒドロキシエチル）イソシアヌレート、トリメチロールプロパントリグリシジルエーテル等の既製のエポキシ樹脂をそのまま使用できる。この場合のエポキシ樹脂（Ｂ）の分子量は数平均分子量として４０００未満が好ましい。分子量が４０００以上になるとシーラー用樹脂組成物の基材への含浸性が低下する傾向がある。
【００１１】
本発明のシーラー用樹脂組成物は、カチオン性樹脂水性分散液であり、アミノ基含有アクリル樹脂（Ａ）５〜９０重量部とエポキシ樹脂（Ｂ）９５〜１０重量部を有機溶剤中で３０〜１２０℃、好ましくは７０℃以下の温度において、１０分〜５時間混合せしめる。
アクリル樹脂（Ａ）の使用量が５重量部未満では、樹脂の分散安定性が低下し、また架橋密度が低下するため密着性が低下する。またアクリル樹脂（Ａ）の使用量が９０重量部より多い場合は、樹脂の含浸性が低下するので好ましくない。
【００１２】
この場合エポキシ樹脂（Ｂ）の添加の際にゲルの生成を防ぐ目的で、希釈溶剤として有機溶剤に溶解して添加することが好ましい。この混合の際に用いる希釈溶剤は、メタノール、エタノール、ブタノール等のアルコール類、メチルエーテル、エチルエーテル、テトラヒドロフラン等のエーテル類、アセトン、メチルエチルケトン等のケトン系溶剤、エチルセロソルブ、ブチルセロソルブ等のエチレングリコールモノエーテル系溶剤、プロピレングリコールモノエチルエーテル等のプロピレングリコール系溶剤、ブチルカルビトール等のジエチレングリコール系溶剤、Ｎ−メチル−２ピロリドン等の非プロトン性溶剤等公知の有機溶剤を任意の割合で使用できる。
特にエポキシ樹脂の溶剤として通常用いられているトルエン、キシレン、ミネラルスピリッツ等の疎水系の有機溶剤、あるいは水に難溶性の有機溶剤等は、単独で使用した場合は樹脂の水に対する分散安定性に問題があるので、これらの溶剤と水溶性の有機溶剤との混合溶剤として使用することが好ましい。また、メチルエーテルを用いる場合は、高沸点の有機溶剤との混合溶剤として使用することが好ましい。
【００１３】
このようにして得られたシーラー用樹脂組成物のｐＨが３〜８になるように酸性化合物で中和すると共に水に分散せしめる。混合温度がこれよりも高いとシーラー用樹脂組成物がゲル化しやすく樹脂の浸透性が低下するので好ましくない。
ここで使用する酸性化合物は揮発性の酸性化合物、例えばぎ酸、酢酸、酪酸、乳酸等の低沸点の有機酸化合物が好ましい。不揮発性の無機酸は塗膜中に残存しやすく、塗膜の耐水性を低下させるので好ましくない。
【００１４】
【作用】
従来のシーラー用樹脂組成物は、水分散液にあっては樹脂が高分子のため基材への浸透性に問題があり、また水溶液樹脂系では樹脂の分子量がやや低いために基材への浸透性は良好であるが、耐水性等に問題があった。
これに対し、本発明のシーラー用樹脂組成物は、樹脂の基材への浸透性を高く維持させるため、樹脂組成物中のエポキシ樹脂（Ｂ）の分子量を小さく維持している。これが基材に塗布されたときエマルジョンがこわれ、アクリル樹脂（Ａ）中のアミノ基と基材に浸透したエポキシ樹脂（Ｂ）中のエポキシ基が反応し、架橋して網状構造を有する超高分子樹脂になることにより無機質系窯業建材の基材表面強度を改善するものであり、水性樹脂組成物であっても耐水性、耐久性に優れた表面構造を得られるのも基材表面層において架橋反応が進行し、もとの樹脂組成とは異なる網状高分子となるためである。
【００１５】
なお、本発明のシーラー用樹脂組成物が１液性であるにも拘らず、ポットライフの安定性が優れているのはシーラー用樹脂組成物が安定なエマルジョンを形成し、アクリル樹脂（Ａ）中のアミノ基はエマルジョン粒子の表面から水層へ配向するのに対し、エポキシ樹脂（Ｂ）中のエポキシ基はエマルジョン粒子内部に配向しているため、１液性であっても安定性が高いものと推定している。しかし、この樹脂組成物が一旦無機質系窯業建材等基材の表面に塗布されるとエマルジョンがこわされ、アクリル樹脂（Ａ）中のアミノ基とエポキシ樹脂（Ｂ）中のエポキシ基が反応し、架橋高分子となるものと思われる。
【００１６】
【実施例】
［試験方法］
（密着性）珪酸カルシウム板にシーラー用樹脂組成物を１００ｇ（ｗｅｔ）／ｍ２  になるように塗布し、１５０℃、１０分乾燥した後上塗り剤として市販塗料（日本ペイント株式会社製［Ｈ１−ビニレックス］を１５０ｇ／ｍ２  塗布し、更に１５０℃、３分乾燥した。その後室温まで冷却し、セロハンテープによる碁盤目試験を行った。
（耐温水性）上記の方法で作製したシーラー塗工板を、４０℃の温水に一週間浸漬し、室温で２４時間乾燥した後、セロハンテープによる剥離試験を行った。
（耐凍害性）上記の方法で作製したシーラー塗工板の裏面及び側面をエポキシ樹脂でシーリングを行い、−２０℃、３時間放置後、１０℃の水中で３時間放置（空中凍結−水中解凍）を１サイクルとして、１００サイクルを行った後の塗膜の状態を評価した。
（ポットライフ）硬化剤を添加してからゲル化するまでの時間を測定した。
（高温安定性）６０℃。１週間での水分散体の安定性を測定した。
【００１７】
（実施例１）
モノマー混合物
メチルメタクリレート                １０５重量部
ｎ−ブチルアクリレート              １０５重量部
ジメチルアミノエチルメタクリレート    ９０重量部
ブチルセロソルブ                    １５７重量部
アゾイソブチロニトリル                  ３重量部
ブチルセロソルブ１４０重量部を攪拌機及び滴下ロートを備えた反応器中に仕込み、８０℃に昇温する。上記モノマー混合物を４時間かけて滴下、重合反応させ、その条件で更に５時間熟成を行い、固形分濃度５０．８重量％のアクリル樹脂（Ａ）を得た。
次にあらかじめ別に用意したブチルセロソルブ１２００重量部にエポキシ樹脂（Ｂ）［エピコート１００７］１２００重量部を溶解した溶液をこのアクリル樹脂（Ａ）に加えてよく攪拌しながら６０℃で６０分間保持し、冷却後乳酸５４重量部を添加し、水４４００重量部を添加した。得られた１液硬化型シーラー用樹脂組成物は乳白色であって、固形分は２１．１％であった。
【００１８】
（実施例２）
モノマー混合物
メチルメタクリレート                  ３９重量部
ｎ−ブチルアクリレート                ５５重量部
ジエチルアミノエチルアクリレート      ４５重量部
アクリルアミド（４０％  水溶液）        ２０重量部
ブチルセロソルブ                      ３８重量部
アゾイソブチロニトリル                  ３重量部
ブチルセロソルブ１００重量部を攪拌機及び滴下ロートを備えた反応器中に仕込み、８０℃に昇温する。上記モノマー混合物を４時間かけて滴下、重合反応させ、その条件で更に５時間熟成を行い、固形分濃度５０．８重量％のアクリル樹脂（Ａ）を得た。
次にあらかじめ別に用意したブチルセロソルブ１３５０重量部にエポキシ樹脂（Ｂ）［エピコート１００７］１３５０重量部を溶解した溶液をこのアクリル樹脂（Ａ）に加えてよく攪拌しながら６０℃で３０分間保持し、冷却後乳酸２７重量部を添加し、水４４００重量部を添加した。得られた１液硬化型シーラー用樹脂組成物は乳白色であって、固形分は２０．２％であった。
【００１９】
（実施例３）
モノマー混合物
メチルメタクリレート                  ７５重量部
ｎ−ブチルアクリレート              １０５重量部
ジメチルアミノエチルメタクリレート    ９０重量部
メタクリル酸                          １８重量部
ブチルセロソルブ                    １６９重量部
アゾイソブチロニトリル                  ３重量部
ブチルセロソルブ１４０重量部を攪拌機及び滴下ロートを備えた反応器中に仕込み、８０℃に昇温する。上記モノマー混合物を４時間かけて滴下、重合反応させ、その条件で更に５時間熟成を行い、固形分濃度５０．４重量％のアクリル樹脂（Ａ）を得た。
次にあらかじめ別に用意したブチルセロソルブ１２００重量部にエポキシ樹脂（Ｂ）［エピコート１００７］１２００重量部を溶解した溶液をこのアクリル樹脂（Ａ）に加えてよく攪拌しながら６０℃で３０分間保持し、冷却後乳酸５４重量部を添加し、水４４００重量部を添加した。得られた１液硬化型シーラー用樹脂組成物は乳白色であって、固形分は２０．８％であった。
【００２０】
（実施例４）
モノマー混合物
メチルメタクリレート                １４７重量部
ｎ−ブチルアクリレート              １６５重量部
ジメチルアミノプロピルアクリルアミド  ４５重量部
アクリルアミド（４０％  水溶液）      ２０重量部
ブチルセロソルブ                    １６３重量部
アゾイソブチロニトリル                １０重量部
ブチルセロソルブ２００重量部を攪拌機及び滴下ロートを備えた反応器中に仕込み、８０℃に昇温する。上記モノマー混合物を４時間かけて滴下、重合反応させ、その条件で更に５時間熟成を行い、固形分濃度５０．９重量％のアクリル樹脂（Ａ）を得た。
次にあらかじめ別に用意したブチルセロソルブ３７５重量部にエポキシ樹脂（Ｂ）［エピコート１００１］３７５重量部を溶解した溶液をこのアクリル樹脂（Ａ）に加えてよく攪拌しながら６０℃で３０分間保持し、冷却後乳酸２７重量部を添加し、水２２００重量部を添加した。得られた１液硬化型シーラー用樹脂組成物は乳白色であって、固形分は２０．４％であった。
【００２１】
（比較例１）
ポリビニルアルコール（株式会社クラレ製：ＰＶＡ２１４）の１８％水溶液２５０重量部に、エポキシ樹脂［エピコート８２８］９５０重量部を添加し、イオン交換水３８００重量部添加した。得られたエマルジョンは固形分が２０．１％であった。硬化剤として［アデカハードナーＥＨ−２１７］を該エマルジョン１００重量部に対し８重量部添加してシーラー用樹脂組成物とした。
【００２２】
（比較例２）
エポキシ樹脂［エピコート１００１］５００重量部をキシレン５００重量部に溶解し、乳化剤として［エマルゲン９５０］５０重量部、水５０重量部を添加し十分攪拌した後、イオン交換水１４５０重量部添加してエマルジョンを得た。得られた樹脂組成物の固形分は２０．５％であった。該樹脂組成物１００重量部に硬化剤［アデカハードナーＥＨ−２１７］２部を使用前に添加しシーラー用樹脂組成物とした。
これらの実施例、比較例で得たシーラー用樹脂組成物の評価試験を行い結果を表１に示した。
【００２３】
【表１】
0003550217.tif 000004
【００２４】
【発明の効果】
本発明のシーラー用樹脂組成物は、無機質系窯業建材のための表面処理用のシーラントとして、環境汚染の少ない水性のプライマーでありながら基材に対し含浸性、密着性に優れ、得られる皮膜は耐水性、耐久性に優れており、生産コストも安価であって極めて優れたものである。特に１液性でありながら高温における安定性も良く、ポットライフも長く使用に便利であり、得られる皮膜は耐温水性、耐凍害性にも優れており、珪カル板、パルプセメント板、石膏スラグ板、石綿パーライト板、木片セメント板、セメント系押出成形板、ＡＬＣ板等の表面強度の改良、毛羽立ちの防止に極めて効果の大きいシーラー用樹脂組成物である。